(57)【特許請求の範囲】
【請求項１】
一般式（Ｉ）
【化１】
0006580166.tif 000017
（式中、
Ｒ１は、１２〜２４個の炭素原子を有する１価もしくは多価不飽和の分岐もしくは非分岐アルケニル基、１２〜２４個の炭素原子を有する１価もしくは多価不飽和の分岐もしくは非分岐アルキニル基、または１２〜２４個の炭素原子を有し、かつ少なくとも１個の炭素−炭素二重結合および少なくとも１個の炭素−炭素三重結合を有する多価不飽和ヒドロカルビル基であり、
Ｒ２は、８〜２４個の炭素原子を有する飽和の分岐もしくは非分岐アルキル基、または１２〜２４個の炭素原子を有する１価もしくは多価不飽和の分岐もしくは非分岐アルケニル基、１２〜２４個の炭素原子を有する１価もしくは多価不飽和の分岐もしくは非分岐アルキニル基、または１２〜２４個の炭素原子を有し、かつ少なくとも１個の炭素−炭素二重結合および少なくとも１個の炭素−炭素三重結合を有する多価不飽和ヒドロカルビル基であり、および
ｎ個のＲ３基は全て、独立に、構造単位（ＩＩａ−ｏ）、（ＩＩａ−ｍ）、（ＩＩａ−ｐ）、（ＩＩｂ−ｏ）、（ＩＩｂ−ｍ）および（ＩＩｂ−ｐ）
【化２】
0006580166.tif 000018
から選択される１種以上の基であり、
ｎ＋１個のＲ４基は全て、独立に、構造単位（ＩＩＩａ）、（ＩＩＩｂ）、（ＩＩＩｃ）、（ＩＩＩｄ）、（ＩＩＩｅ）、（ＩＩＩｆ）、（ＩＩＩｇ）および（ＩＩＩｈ）
【化３】
0006580166.tif 000019
から選択される１種以上の基であり、および
ｎは、≧１の整数であり、ここで、ｎの上限は、前記一般式（Ｉ）のウレアウレタンの最大数平均分子量Ｍｎであって、６５０００ｇ／ｍｏｌであり、かつＤＩＮ  ５５６７２−２に従ってポリメタクリル酸メチルを標準物質として用いてゲル浸透クロマトグラフィーにより測定される最大数平均分子量Ｍｎによって定まり、
上式における前記Ｒ３基およびＲ４基の隣接するＮＨ基への結合部位は、記号＊で示される）
のウレアウレタン。
【請求項２】
前記Ｒ１基は、１６〜２０個の炭素原子を有する１価不飽和アルケニル基であり、
前記Ｒ２基は、１０〜１６個の炭素原子を有する飽和分岐アルキル基または１６〜２０個の炭素原子を有する１価不飽和アルケニル基であり、
前記ｎ個のＲ３基は、独立に、前記構造単位（ＩＩａ−ｍ）および（ＩＩａ−ｐ）から選択される１種以上の基であり、
前記ｎ＋１個のＲ４基は、独立に、前記構造単位（ＩＩＩａ）および（ＩＩＩｂ）の１種以上の基であることを特徴とする、請求項１に記載のウレアウレタン。
【請求項３】
前記Ｒ１基は、非分岐オクタデセニル基であり、
前記Ｒ２基は、分岐もしくは非分岐Ｃ１０〜Ｃ１４アルキル基または非分岐オクタデセニル基であり、
前記ｎ個のＲ３基は、前記構造単位（ＩＩａ−ｍ）の基であり、および
前記ｎ＋１個のＲ４基は、独立に、前記構造単位（ＩＩＩａ）および（ＩＩＩｂ）の１種以上の基であることを特徴とする、請求項１または２に記載のウレアウレタン。
【請求項４】
前記構造単位（ＩＩＩａ）および（ＩＩＩｂ）は、好ましくは、前記ｎ＋１個のＲ４基内に４０：６０のモル比〜１００：０のモル比までで存在することを特徴とする、請求項１〜３のいずれか一項に記載のウレアウレタン。
【請求項５】
Ｒ１およびＲ２は、１６〜２０個の炭素原子を有する１価または多価不飽和の分岐または非分岐アルケニル基であることを特徴とする、請求項１〜４のいずれか一項に記載のウレアウレタン。
【請求項６】
Ｒ１はオレイルであることを特徴とする、請求項１〜５のいずれか一項に記載のウレアウレタン。
【請求項７】
Ｒ１＝Ｒ２であることを特徴とする、請求項１〜６のいずれか一項に記載のウレアウレタン。
【請求項８】
請求項１〜７のいずれか一項に記載の１種以上のウレアウレタンを含むウレアウレタン組成物において、
Ｒ１基およびＲ２基の両方が不飽和である前記式（Ｉ）の前記ウレアウレタンの重量による比率は、前記式（Ｉ）の前記ウレアウレタンの全体を基準として１０％〜１００％であり、および
前記Ｒ１基のみが不飽和である前記式（Ｉ）の前記ウレアウレタンの重量による比率は、前記式（Ｉ）の前記ウレアウレタンの全体を基準として０％〜９０％であることを特徴とする、ウレアウレタン組成物。
【請求項９】
液状形態にあることを特徴とする、請求項８に記載のウレアウレタン組成物。
【請求項１０】
前記ウレアウレタンは極性非プロトン性溶媒に溶解している、請求項８または９に記載のウレアウレタン組成物。
【請求項１１】
前記極性非プロトン性溶媒は、置換または無置換Ｎ−アルキルピロリドン、ジアルキルスルホキシド、置換または無置換アミド、および≦８０℃の融点を有する有機塩からなる群から選択される、請求項１０に記載のウレアウレタン組成物。
【請求項１２】
請求項８〜１１のいずれか一項に記載のウレアウレタン組成物を調製するためのプロセスにおいて、極性非プロトン性溶媒の存在下で、
（ａ）式Ｒ１ＯＨおよび／またはＲ２ＯＨの１種以上の１価アルコールと、式ＯＣＮ−Ｒ４−ＮＣＯの１種以上のジイソシアネートとから、式Ｒ１−Ｏ−（ＣＯ）−ＮＨ−Ｒ４−ＮＣＯまたは式Ｒ２−Ｏ−（ＣＯ）−ＮＨ−Ｒ４−ＮＣＯの１種以上のモノ付加体が調製され、かつ次いで前記モノ付加体は、
（ｉ）式Ｈ２Ｎ−Ｒ３−ＮＨ２の１種以上のジアミンと、または
（ｉｉ）前記式Ｈ２Ｎ−Ｒ３−ＮＨ２の１種以上のジアミンと、前記式ＯＣＮ−Ｒ４−ＮＣＯの１種以上のジイソシアネートとの、両端にＮＨ２末端を有する１種以上のプレポリマーと、または
（ｉｉｉ）前記式Ｈ２Ｎ−Ｒ３−ＮＨ２の１種以上のジアミンおよび前記式ＯＣＮ−Ｒ４−ＮＣＯの１種以上のジイソシアネートと、または
（ｉｖ）両端にＮＨ２末端を有する１種以上のプレポリマー、または前記構造Ｈ２Ｎ−Ｒ３−ＮＨ２の１種以上のジアミンと、両端にＮＨ２末端を有する１種以上のプレポリマーとの混合物、および前記式ＯＣＮ−Ｒ４−ＮＣＯの１種以上のジイソシアネートと反応させられるか；または
（ｂ）前記式ＯＣＮ−Ｒ４−ＮＣＯの１種以上のジイソシアネートと、前記式Ｈ２Ｎ−Ｒ３−ＮＨ２の１種以上のジアミンとの、両端にＮＣＯ末端を有する１種以上のプレポリマーが調製され、かつ前記プレポリマーは、前記式Ｒ１ＯＨおよび／またはＲ２ＯＨの１種以上の１価アルコールと反応させられ；
プロセスの変形形態（ａ）および（ｂ）において、前記式Ｒ１ＯＨの少なくとも１種の１価アルコールが使用されることを特徴とする、プロセス。
【請求項１３】
請求項１２に記載のプロセスが実施され、および次いで前記極性非プロトン性溶媒が除去されることを特徴とする、請求項１〜７のいずれか一項に記載のウレアウレタン（Ｉ）を調製するためのプロセス。
【請求項１４】
請求項１〜７のいずれか一項に記載のウレアウレタン（Ｉ）、または請求項８〜１１のいずれか一項に記載のウレアウレタン組成物、または請求項１２もしくは１３に記載のプロセスの１つにより得ることができるウレアウレタン組成物の、レオロジーコントロール剤および／または沈降防止剤としての使用。
【請求項１５】
請求項１〜７のいずれか一項に記載の１種以上のウレアウレタン（Ｉ）または請求項８〜１１のいずれか一項に記載の１種以上のウレアウレタン組成物を含むことを特徴とする、レオロジーコントロール剤および／または沈降防止剤。
【請求項１６】
請求項１〜７のいずれか一項に記載の１種以上のウレアウレタン（Ｉ）または請求項８〜１１のいずれか一項に記載の１種以上のウレアウレタン組成物を含むことを特徴とする、塗料組成物、ポリマー配合物、顔料ペースト、シーラント配合物、化粧料、セラミックス配合物、掘削流体、非水性スラリー、接着剤配合物、ポッティングコンパウンド、建築材料配合物、潤滑剤、穴埋め補修コンパウンド、洗剤組成物、印刷用インクおよび他のインクからなる群から選択される液状配合物。
【請求項１７】
前記液状配合物全体における前記１種以上のウレアウレタン（Ｉ）の比率は０．１重量％〜５重量％である、請求項１６に記載の液状配合物。
【請求項１８】
前記液状配合物中に、脂肪族炭化水素、脂環式炭化水素、芳香族炭化水素および芳香脂肪族炭化水素の群から選択される少なくとも１種の炭化水素がさらに存在することを特徴とする、請求項１６または１７に記載の液状配合物。
【請求項１９】
前記炭化水素は、前記液状配合物の総重量を基準として少なくとも１０重量％の範囲で前記液状配合物中に存在する、請求項１８に記載の液状配合物。
【発明の詳細な説明】
【技術分野】
【０００１】
本発明は、ウレアウレタンならびにその使用およびそれを含む配合物と、その製造および使用と、それを含む液状配合物とに関する。
【背景技術】
【０００２】
液体系、特に塗料系または掘削流体のレオロジーを制御するためのレオロジー添加剤（ｒｈｅｏｌｏｇｉｃａｌ  ａｕｘｉｌｉａｒｙ）として、主に有機変性ベントナイト、シリカ、硬化ヒマシ油およびポリアミドワックスが使用されている。
【０００３】
これらのレオロジー添加剤を使用することの欠点は、通常、これらが乾燥固体形態にあることである。そのため、上記レオロジー添加剤は、まず溶媒および剪断力を利用して固まりを砕いた半加工状態にしてから使用される。あるいは、砕く前のレオロジー添加剤を、決まった温度に制御された液体系に導入することによって使用することも可能である。この温度制御が規定から外れると、通常、最終塗膜に塗膜欠陥を生じさせる可能性のある微結晶が生成する。
【０００４】
このようなレオロジー添加剤を使用することの一般的な欠点は、これらが透明な塗膜に白濁化および曇りを生じさせることである。さらに、処理中に粉塵が発生する可能性がある乾燥粉体を用いる作業は望ましくない。
【０００５】
固体のレオロジーコントロール剤に替えて使用される液体として、特定の尿素化合物の溶液がある。
【０００６】
実際、この種の溶液は頻繁に採用されており、例えば、独国特許第２８２２９０８号明細書、欧州特許第０００６２５２Ｂ１号明細書、独国特許出願公開第１９９１９４８２Ａ１号明細書、欧州特許出願公開第１１８８７７９Ａ号明細書および欧州特許出願公開第２３７０４８９Ａ号明細書に記載されている。
【０００７】
使用される溶媒または担体媒体は、通常、極性非プロトン性溶媒および／またはイオン液体と称されるものであり、これらは、実際には、穏和な温度条件下（通常、８０℃未満、理想的には室温）で溶融して液体となる塩である。
【０００８】
通常、溶解した尿素化合物のレオロジーコントロール性はかなり優れているが、多くの場合、対応する尿素溶液の貯蔵安定性に関する最適化を行うことが必要である。換言すれば、尿素の溶液は尿素結晶化に由来する析出物を早期に形成すべきでない。実用上、これは、尿素溶液の貯蔵および輸送が容易であることを意味し、したがって、レオロジーコントロール剤を実際に製造した後に十分な時間が経過した後もレオロジーコントロール剤として（例えば、塗料製造業者により）使用可能であることを意味する。
【０００９】
さらに、レオロジーコントロール剤としての作用スペクトルを最適化することも必要である。換言すれば、特に公知の尿素化合物を使用しても十分な成果が得られない低極性系で使用することが可能なレオロジーコントロール剤が必要とされている。こうして尿素系レオロジーコントロール剤の挙動が最適化された場合、これはレオロジー効果の根本的な改善として現れるのみならず、特に無極性系用途で使用する配合物（例えば、特定のバインダー系、洗浄液（ｐｕｒｇｅ  ｓｏｌｕｔｉｏｎ）または他の液体媒体）における混和性および優れた効果としても現れ、好ましくは、それと同時に、レオロジーコントロール剤として使用される対応する組成物の貯蔵安定性も非常に高くなる。
【００１０】
独国特許第２８２２９０８号明細書には、末端基としてアルキル基および／またはアルキル末端（ポリ）アルキレンオキシド基を有する直鎖ウレアウレタンを含むチキソトロープ剤が記載されている。
【００１１】
欧州特許第０００６２５２Ｂ１号明細書には、非プロトン性溶媒および塩化リチウムの存在下でチキソトロープ剤を製造するためのプロセスが記載されている。得られるチキソトロープ剤は、既に独国特許第２８２２９０８号明細書に記載されている末端基を有する。
【００１２】
独国特許出願公開第１９９１９４８２Ａ１号明細書に開示されているプロセスは、具体的には、欧州特許第０００６２５Ｂ１号明細書に記載のプロセスを、ジイソシアネートおよび１価アルコールからモノイソシアネート付加体（これは、後段でリチウム塩および非プロトン性溶媒の存在下においてジアミンと反応させられる）を調製する点でさらに発展させたものである。独国特許出願公開第１９９１９４８２Ａ１号明細書に記載されているウレアウレタンはまた、任意選択的にヘテロ原子を含む飽和末端基のみを有するか、または末端基としてアラルキル基を有する。独国特許出願公開第１９９１９４８２Ａ１号明細書から知られている典型的な代表的ウレアウレタンは、実施例１２から得られるものであり、これは、トリレンジイソシアネート１分子にｎ−ドデカノール１分子を付加したモノ付加体に基づいて、さらにキシリレンジアミンを反応させることによって得られる最終生成物である。欧州特許出願公開第２３７０４８９Ａ１号明細書は、このプロセスをさらに発展させたプロセスを提示している。この明細書ではリチウム塩を省くことが可能であり、イオン液体、すなわち液体有機塩が使用されている。
【００１３】
欧州特許出願公開第１１８８７７９Ａ１号明細書は、主として水または水および少量の極性有機溶媒を含む配合物にチキソトロピーを付与するのに好適なレオロジーコントロール剤としてのウレアウレタンに主眼を置くものである。欧州特許出願公開第１１８８７７９Ａ１号明細書の発明では、基本的にウレアウレタンの末端基は必ず互いに異なっていなければならない。欧州特許出願公開第１１８８７７９Ａ１号明細書は、全ての実施例において、２個の末端基の少なくとも１個がブチルトリグリコールおよび／またはメトキシポリエチレングリコールから誘導された末端基であるウレアウレタンを開示している。実施例８および１３においてのみ、ブチルトリグリコールから誘導された末端基に加えて、無極性末端基、すなわちイソトリデシル基（イソトリデカノールから誘導）も有するウレアウレタンの溶液が調製されている。
【００１４】
さらに、欧州特許出願公開第２２９２６７５Ａ１号明細書には、末端基として、尿素基もしくはウレタン基を介して結合している飽和もしくは不飽和のヒドロカルビル基、または酸素および窒素等のヘテロ原子も含む多くの異なる基を有することができるポリ尿素（ｐｏｌｙｍｅｒｉｃ  ｕｒｅａ）が記載されている。実施例５には、両端にオレイル末端を有する生成物が記載されており、これはイソホロンジイソシアネートおよびヘキサメチレンジアミンを用いて得られるものである。
【００１５】
欧州特許出願公開第１０１２７２９０Ａ１号明細書には、チキソトロピー性を有する不飽和ポリエステル樹脂組成物が記載されている。ここで使用されるチキソトロープ剤は、一般に、ポリエステル樹脂の存在下で調製される。これを調製するには、脂肪族イソシアネートおよびオレフィン性不飽和ヒドロキシル化合物の付加体をまず調製し、次いでこれらをポリエステル樹脂中で脂肪族または芳香脂肪族アミンと反応させ、場合によりさらにポリエステル樹脂自体とも反応させる。具体的に明示されている唯一のオレフィン性不飽和ヒドロキシル化合物はヒドロキシ（メタ）アクリル酸エステルであり、これは、後段でポリエステル樹脂内においてその効果を十分に発揮するために、ポリエステル樹脂に組み込まれるように作用する。しかしながら、欧州特許出願公開第１０１２７２９０Ａ１号明細書のチキソトロープ剤のチキソトロピー効果に関する結果は、不飽和ポリエステル樹脂の性質が非常に重要であることを示唆している。欧州特許出願公開第１０１２７２９０Ａ１号明細書では、ウレアウレタンの末端基として不飽和長鎖ヒドロカルビル基を用いることは述べられていない。
【発明の概要】
【発明が解決しようとする課題】
【００１６】
したがって、本発明の具体的な目的は、相応の高品質なレオロジーコントロール剤を提供することである。これは、公知のレオロジーコントロール剤と比較して、特に無極性系において、塗料組成物中で使用した場合に優れたタレ性を付与するべきであり、および／またはそれ以外に液状配合物中の固体の沈降防止性を改善するべきである。さらに、先行技術から知られているレオロジーコントロール剤の不利な性質は克服されているべきである。上記および以下に記載するさらなる利点は、以下に記載するウレアウレタンおよびウレアウレタン組成物を提供することにより達成される。
【課題を解決するための手段】
【００１７】
ウレアウレタン
本発明の目的は、特に、一般式（Ｉ）
【化１】
0006580166.tif 000002
（式中、
Ｒ１は、１２〜２４個の炭素原子を有する１価もしくは多価不飽和の分岐もしくは非分岐アルケニル基、１２〜２４個の炭素原子を有する１価もしくは多価不飽和の分岐もしくは非分岐アルキニル基、または１２〜２４個の炭素原子を有し、かつ少なくとも１個の炭素−炭素二重結合および少なくとも１個の炭素−炭素三重結合を有する多価不飽和ヒドロカルビル基であり、
Ｒ２は、８〜２４個の炭素原子を有する飽和の分岐もしくは非分岐アルキル基、または１２〜２４個の炭素原子を有する１価もしくは多価不飽和の分岐もしくは非分岐アルケニル基、１２〜２４個の炭素原子を有する１価もしくは多価不飽和の分岐もしくは非分岐アルキニル基、または１２〜２４個の炭素原子を有し、かつ少なくとも１個の炭素−炭素二重結合および少なくとも１個の炭素−炭素三重結合を有する多価不飽和ヒドロカルビル基であり、および
ｎ個のＲ３基は全て、独立に、構造単位（ＩＩａ−ｏ）、（ＩＩａ−ｍ）、（ＩＩａ−ｐ）、（ＩＩｂ−ｏ）、（ＩＩｂ−ｍ）および（ＩＩｂ−ｐ）
【化２】
0006580166.tif 000003
から選択される１種以上の基であり、
ｎ＋１個のＲ４基は全て、独立に、構造単位（ＩＩＩａ）、（ＩＩＩｂ）、（ＩＩＩｃ）、（ＩＩＩｄ）、（ＩＩＩｅ）、（ＩＩＩｆ）、（ＩＩＩｇ）および（ＩＩＩｈ）
【化３】
0006580166.tif 000004
から選択される１種以上の基であり、および
ｎは、≧１の整数であり、ここで、ｎの上限は、一般式（Ｉ）のウレアウレタンの最大数平均分子量Ｍｎであって、６５０００ｇ／ｍｏｌであり、かつＤＩＮ  ５５６７２−２に従ってポリメタクリル酸メチルを標準物質として用いてゲル浸透クロマトグラフィーにより測定される最大数平均分子量Ｍｎによって定まる）
のウレアウレタンを提供することにより達成された。
【発明を実施するための形態】
【００１８】
これに関連して、Ｍｎの上限が固定されることによってｎが制限されるため、「ｎ」の最大値に関する特定の数値は不要である。したがって、記号「ｎ」で表されるのは、単に、ｎ≠１である場合、ウレアウレタンがｎ個の［ＮＨ−Ｒ３−ＮＨ−ＣＯ−ＮＨ−Ｒ４−ＮＨ−ＣＯ］単位を含む低重合体または重合体となり得ることである。
【００１９】
通常、ｎは、１〜１５０または１〜１２５の整数、好ましくは１〜１００または１〜７５の整数、最も好ましくは１〜５０または１〜２５の整数である。さらに、ｎの値は１〜１５、１〜１０および１〜５であることが好ましい。
【００２０】
ｎ＝１である場合、ウレアウレタンは特定の分子量を有する化合物の形態をとる。この化合物は本明細書において特に好ましい。
【００２１】
しかしながら、さらにウレアウレタンは低重合体であっても重合体であってもよく、すなわち、ｎ≧２であれば分子が不均質となる可能性があり、その場合、これらは重量平均分子量および数平均分子量を有し、これらの平均値は、一般に、ｎが増加するにつれて互いの差が大きくなる可能性がある。
【００２２】
数平均モル質量が約１０００ｇ／ｍｏｌまでであるウレアウレタンの場合、ＮＭＲにより、例えば、対象のＮＭＲ共鳴シグナルの積分値の比を求めることによって決定することができる。当業者は、より高い分子量範囲の分子量測定にはＮＭＲ分光法ではなく他のプロセスが好ましいことを認識している。モル質量が１０００ｇ／ｍｏｌを超えるウレアウレタンの数平均分子量は、以下の説明に従いゲル浸透クロマトグラフィー（ＧＰＣ）により測定されるモル質量分布の数平均として求められる。ＧＰＣモル質量分布は、ＤＩＮ  ５５６７２  Ｐａｒｔ  ２（２００８年６月）に従って測定される。溶出液として臭化リチウムのジメチルアセトアミド溶液（含有量：５ｇ／Ｌ）を使用する。校正は、分布が狭く、直鎖状構造を有し、分子量が１００００００〜１０２ｇ／ｍｏｌであるポリメタクリル酸メチルを標準物質として用いて行う。カラム系の温度は５０℃とする。
【００２３】
ｎ＝１の場合、一般式（Ｉ）のウレアウレタンの分子量には理論的な下限値が存在し、最小の分子量を有するＲ２基、Ｒ３基およびＲ４基に基づき、Ｒ１として１２個の炭素原子を有するトリアルケン性不飽和ヒドロカルビル基を有する場合には７９４ｇ／ｍｏｌであり、Ｒ１としてジアルケン性不飽和ヒドロカルビル基を有する場合には７９２ｇ／ｍｏｌであり、Ｒ１としてモノアルケン性不飽和ヒドロカルビル基を有する場合には７９８ｇ／ｍｏｌであり、Ｒ１としてモノアルキン性不飽和ヒドロカルビル基を有する場合には７９６ｇ／ｍｏｌである。ｎ＝１の場合、化合物は上述の条件下で均質であり、通常、参照されるのは分子量であり、数平均分子量Ｍｎでも重量平均分子量Ｍｗでもなく、分子が均質である場合、分子量＝Ｍｎ＝Ｍｗであるため、平均を求める方法は重要でない。
【００２４】
本発明によれば、一般式（Ｉ）の本発明のウレアウレタンの数平均分子量Ｍｎの上限は、６５０００ｇ／ｍｏｌ、好ましくは５００００ｇ／ｍｏｌまたは３００００ｇ／ｍｏｌ、より好ましくは２００００ｇ／ｍｏｌまたは１００００ｇ／ｍｏｌ、最も好ましくは６０００ｇ／ｍｏｌ、５０００ｇ／ｍｏｌまたは４０００ｇ／ｍｏｌである。
【００２５】
上式では、Ｒ３およびＲ４基と隣接するＮＨ基との結合部位を記号＊で示す。
【００２６】
特別な定義は必要とされていないが、本明細書における「アルキル基」、「アルケニル基」および「アルキニル基」という語は、標準的な化学命名法に従う、脂肪族ヒドロカルビル基の特定の実施形態と見なされる。したがって、これらは、ＩＵＰＡＣの炭化水素の定義に準拠して、炭素原子および水素原子のみを含み、したがってヘテロ原子、例えば、酸素または窒素を含まない基である。
【００２７】
上に示したウレアウレタンを、以後、本発明のウレアウレタンと称する。
【００２８】
ウレアウレタン組成物
本発明は、本発明のウレアウレタンを含むウレアウレタン組成物であって、
Ｒ１基およびＲ２基の両方が不飽和である式（Ｉ）のウレアウレタンの重量による比率は、式（Ｉ）のウレアウレタンの全体を基準として１０％〜１００％であり、および
Ｒ１基の１個のみが不飽和である式（Ｉ）のウレアウレタンの重量による比率は、式（Ｉ）のウレアウレタンの全体を基準として０％〜９０％である、ウレアウレタン組成物をさらに提供する。
【００２９】
本明細書では、上述のウレアウレタン組成物を本発明のウレアウレタン組成物とも称する。
【００３０】
本発明のウレアウレタン組成物も、式（Ｉ）の本発明のウレアウレタンと同様に、他のウレアウレタンをさらに含むことができる。本発明のウレアウレタン以外のこの種のウレアウレタンは、例えば、本発明に従い定義したＲ１基、Ｒ３基およびＲ４基を有し、本発明のＲ２基とは、炭素原子数がより少ないかもしくはより多く、および／または酸素原子を含み、したがってヒドロカルビル基ではない点が異なっているＲ２基を含む、ウレアウレタンであってもよい。この種の基は、例えば、ジ−、トリ−またはテトラエチレングリコールモノブチルエーテル基のように、例えば、１個以上のエーテル酸素原子を含むことができる。この種の本発明外のウレアウレタンが本発明のウレアウレタン組成物中に存在する場合、これらは、本発明のウレアウレタン組成物に後に導入することもでき、または他にｉｎ  ｓｉｔｕで導入することもできる。後者は、例えば、本発明に従い使用することができるモノ付加体と、本発明に従い使用することができるジアミンとの反応において、ジイソシアネートと本発明外のアルコールとのモノ付加体を少量存在させることにより可能である。
【００３１】
但し、好ましい実施形態では、ウレアウレタン組成物中の全ウレアウレタンの少なくとも５０重量％が構造（Ｉ）を有する。より好ましくは、ウレアウレタン組成物中の全ウレアウレタンの少なくとも５０重量％が、Ｒ１およびＲ２の両方が不飽和であり、好ましくはエチレン性不飽和である構造（Ｉ）を有する。
【００３２】
本発明のウレアウレタン組成物のさらなる好ましい実施形態では、Ｒ１基およびＲ２基の両方が不飽和である式（Ｉ）のウレアウレタン重量による比率は、式（Ｉ）のウレアウレタンの全体を基準として２０％〜１００％であり、および
Ｒ１基のみが不飽和である式（Ｉ）のウレアウレタンの重量による比率は、式（Ｉ）のウレアウレタンの全体を基準として０％〜８０％である。
【００３３】
本発明のウレアウレタン組成物の好ましい実施形態では、Ｒ１基およびＲ２基の両方が不飽和である式（Ｉ）のウレアウレタンの重量による比率は、式（Ｉ）のウレアウレタンの全体を基準として５０％〜１００％であり、および
Ｒ１基のみが不飽和である式（Ｉ）のウレアウレタンの重量による比率は、式（Ｉ）のウレアウレタンの全体を基準として０％〜５０％である。
【００３４】
本発明のウレアウレタン組成物の好ましい実施形態では、Ｒ１基およびＲ２基の両方が不飽和である式（Ｉ）のウレアウレタンの重量による比率は、式（Ｉ）のウレアウレタンの全体を基準として７０％〜１００％であり、および
Ｒ１基のみが不飽和である式（Ｉ）のウレアウレタンの重量による比率は、式（Ｉ）のウレアウレタンの全体を基準として０％〜３０％である。
【００３５】
本発明のウレアウレタン組成物の好ましい実施形態では、Ｒ１基およびＲ２基の両方が不飽和である式（Ｉ）のウレアウレタンの重量による比率は、式（Ｉ）のウレアウレタンの全体を基準として８０％〜１００％であり、および
Ｒ１基のみが不飽和である式（Ｉ）のウレアウレタンの重量による比率は、式（Ｉ）のウレアウレタンの全体を基準として０％〜２０％である。
【００３６】
本発明のウレアウレタン組成物の好ましい実施形態では、Ｒ１基およびＲ２基の両方が不飽和である式（Ｉ）のウレアウレタンの重量による比率は、式（Ｉ）のウレアウレタンの全体を基準として９０％〜１００％であり、および
Ｒ１基のみが不飽和である式（Ｉ）のウレアウレタンの重量による比率は、式（Ｉ）のウレアウレタンの全体を基準として０％〜１０％である。
【００３７】
本発明のウレアウレタン組成物のさらなる実施形態では、Ｒ１基およびＲ２基の両方が不飽和、好ましくはエチレン性不飽和である式（Ｉ）のウレアウレタンを、式（Ｉ）のウレアウレタンの全体を基準として１００％含む。
【００３８】
本発明のウレアウレタンおよびそれを含む本発明のウレアウレタン組成物の好ましい実施形態において、
Ｒ１基は、１２〜２０個の炭素原子を有する１価または多価不飽和の分岐または非分岐アルケニル基であり、
Ｒ２基は、８〜２０個の炭素原子を有する飽和の分岐もしくは非分岐アルキル基であるか、または１２〜２０個の炭素原子を有する１価もしくは多価不飽和の分岐もしくは非分岐アルケニル基であり、
ｎ個のＲ３基は、独立に、構造単位（ＩＩａ−ｍ）および（ＩＩａ−ｐ）から選択される１種以上の基であり、および
ｎ＋１個のＲ４基は、独立に、構造単位（ＩＩＩａ）および（ＩＩＩｂ）の１種以上の基である。
【００３９】
本発明のウレアウレタンおよびそれを含む本発明のウレアウレタン組成物の特に好ましい実施形態において、
Ｒ１基は、１６〜２０個の炭素原子を有する１価不飽和アルケニル基であり、
Ｒ２基は、１０〜１６個の炭素原子を有する飽和分岐アルキル基または１６〜２０個の炭素原子を有する１価不飽和アルケニル基であり、
ｎ個のＲ３基は、独立に、構造単位（ＩＩａ−ｍ）および（ＩＩａ−ｐ）から選択される１種以上の基であり、および
ｎ＋１個のＲ４基は、独立に、構造単位（ＩＩＩａ）および（ＩＩＩｂ）の１種以上の基である。
【００４０】
本発明のウレアウレタンおよびそれを含む本発明のウレアウレタン組成物の非常に好ましい実施形態において、
Ｒ１基は、非分岐オクタデセニル基、好ましくはオレイル基であり、
Ｒ２基は、分岐もしくは非分岐Ｃ１０〜Ｃ１４基、好ましくはイソトリデシル基であるか、または非分岐オクタデセニル基、好ましくはオレイル基であり、
ｎ個のＲ３基は、構造単位（ＩＩａ−ｍ）の基であり、および
ｎ＋１個のＲ４基は、独立に、構造単位（ＩＩＩａ）および（ＩＩＩｂ）の１種以上の基である。
【００４１】
本発明のウレアウレタンおよびそれを含むウレアウレタン組成物の全ての実施形態において、構造単位（ＩＩＩａ）および（ＩＩＩｂ）は、好ましくは、ｎ＋１個のＲ４基中に４０：６０のモル比〜１００：０のモル比までで存在し；さらに好ましくは、構造単位（ＩＩＩａ）および（ＩＩＩｂ）は、ｎ＋１個のＲ４基中に５０：５０のモル比〜１００：０のモル比までで存在し；最も好ましくは、構造単位（ＩＩＩａ）および（ＩＩＩｂ）は、ｎ＋１個のＲ４基中に６０：４０のモル比〜１００：０のモル比までで存在する。
【００４２】
本発明のウレアウレタンおよびそれを含む本発明のウレアウレタン組成物の実施形態では、Ｒ１およびＲ２は、１２〜２０個、より好ましくは１６〜２０個の炭素原子を有する１価または多価不飽和、より好ましくは１価不飽和の分岐または非分岐、より好ましくは非分岐アルケニル基であることが好ましい。より好ましくは、全ての実施形態においてＲ１＝Ｒ２であり、最も好ましくはＲ１＝Ｒ２＝オレイルである。
【００４３】
実用性に関しては、本発明のウレアウレタン組成物は、液体形態、好ましくは適用条件下で液体形態、より好ましくは、室温、すなわち２５℃において液体形態で提供されることが適切である。好ましくは、本発明のウレアウレタンは、本発明のウレアウレタン組成物中に室温で溶解した形態にある。
【００４４】
好適な溶媒は、特に非プロトン性有機溶媒である。特に好適な溶媒は、極性非プロトン性有機溶媒、最も好ましくは、アミド、ラクタム、スルホキシドおよびイオン液体（すなわち、≦８０℃の融点を有する有機塩）の群から選択されるものである。したがって、本発明の対応するウレアウレタン組成物の調製をこれらの極性非プロトン性有機溶媒またはイオン液体中で行うことが好ましい。
【００４５】
本明細書において特に好ましい極性非プロトン性有機溶媒は、置換または無置換の、好ましくは無置換のＮ−アルキルピロリドン、ジアルキルスルホキシド、置換または無置換アミド、特にカルボキサミドである。Ｎ−アルキルピロリドンの例は、Ｎ−メチルピロリドン、Ｎ−エチルピロリドン、Ｎ−オクチルピロリドンおよびＮ−ヒドロキシエチルピロリドンである。ジアルキルスルホキシドの一例はジメチルスルホキシドである。アミドの例は、Ｎ，Ｎ−ジメチルホルムアミド、Ｎ，Ｎ−ジメチルアセトアミド、Ｎ，Ｎ−ジアルキルアミドアルキルエステル、Ｎ，Ｎ−ジアルキルアミドアルキルエーテル、ヘキサメチルホスホルアミドおよびアシルモルホリンである。溶媒として好適な好ましいイオン液体は、置換イミダゾリウム塩、例えば、酢酸１−エチル−３−メチルイミダゾリウム、酢酸１−エチル−３−メチルイミダゾリウム、エチル硫酸１−エチル−３−メチルイミダゾリウム、エチル硫酸１−ブチル−３−メチルイミダゾリウム、チオシアン酸１−エチル−３−メチルイミダゾリウムおよびチオシアン酸１−ブチル−３−メチルイミダゾリウムである。該当する溶媒は組み合わせて用いることもできる。
【００４６】
溶媒の中でもジメチルスルホキシドが好ましく、特に窒素に結合したアルキル基が直鎖または分岐、好ましくは直鎖であり、アルキル基が１〜２０個、好ましくは２〜２０個、より好ましくは３〜１６個、最も好ましくは４〜１２個の炭素原子を有するＮ−アルキルピロリドンに加えて、Ｎ，Ｎ−ジメチルアミドアルキルエステル、Ｎ，Ｎ−ジメチルアミドアルキルエーテル、ホルミルモルホリンおよびアセチルモルホリンが好ましい。
【００４７】
溶媒の溶解特性を改善するために、塩、すなわち無機化合物も添加される場合が多い。これらは、好ましくは、元素周期律表の第Ｉ主族および第ＩＩ主族の陽イオン（アルカリ金属およびアルカリ土類金属）の塩またはアンモニウム塩、好ましくは、リチウム塩、カルシウム塩またはマグネシウム塩、より好ましくはリチウム塩またはカルシウム塩である。好ましい陰イオンは１価の陰イオン、より好ましくはハロゲン化物イオン、擬ハロゲン化物イオン、ギ酸イオン、酢酸イオンおよび／または硝酸イオン、最も好ましくは塩化物イオン、酢酸イオンおよび／または硝酸イオンである。
【００４８】
本発明のウレアウレタンおよび本発明のウレアウレタン組成物の調製
本発明のウレアウレタン組成物は、公知の方法で、対応するイソシアネートをアミンと反応させることにより調製することができる。この種のウレアウレタンの調製プロセスは、例えば、欧州特許第０００６２５２Ｂ１号明細書、独国特許出願公開第２８２２９０８号明細書、独国特許出願公開第１９９１９４８２号明細書、欧州特許出願公開第１１８８７７９号明細書および欧州特許出願公開第２３７０４８９Ａ１号明細書に詳述されている。好ましくは、本発明のウレアウレタン組成物もこれらの上述の調製プロセスにより調製される。
【００４９】
したがって、好ましいウレアウレタン組成物は、この種の調製プロセスにより得られるものである。
【００５０】
例えば、最初に構造Ｒ１ＯＨおよび／またはＲ２ＯＨを有する１種以上の１価アルコールと、ＯＣＮ−Ｒ４−ＮＣＯの１種以上のジイソシアネートとから、１種以上のモノ付加体を調製することが可能であり、その結果として、付加体としての式Ｒ１−Ｏ−（ＣＯ）−ＮＨ−Ｒ４−ＮＣＯまたはＲ２−Ｏ−（ＣＯ）−ＮＨ−Ｒ４−ＮＣＯのモノ付加体が得られる。これらのモノ付加体は、例えば、過剰のジイソシアネートを使用することによって得ることができ、その場合、調製後に過剰のジイソシアネートを例えば蒸留によって除去することができる。
【００５１】
次いで、このモノ付加体を、構造Ｈ２Ｎ−Ｒ３−ＮＨ２を有する１種以上のジアミンと反応させることにより最終生成物を得ることができる。
【００５２】
上述のジアミンではなく、両端にＮＨ２末端を有する、１種以上の上述のジアミンと、１種以上の上述のジイソシアネートとの１種以上のプレポリマーを使用することも可能である。次いで、このプレポリマーをモノ付加体と反応させる。
【００５３】
さらなる例示的な実施形態では、構造Ｈ２Ｎ−Ｒ３−ＮＨ２を有するジアミンと、１種以上のジイソシアネートＯＣＮ−Ｒ４−ＮＣＯとの混合物とモノ付加体とをワンポット反応で反応させることにより、ウレアウレタン（Ｉ）を得る。
【００５４】
さらなる別法では、モノ付加体を、両端にＮＨ２末端を有する１種以上のプレポリマーと反応させるか、または構造Ｈ２Ｎ−Ｒ３−ＮＨ２を有する１種以上のジアミンと、両端にＮＨ２末端を有する１種以上のプレポリマーとの混合物に加えて、式ＯＣＮ−Ｒ４−ＮＣＯの１種以上のジイソシアネートと反応させることにより、ウレアウレタン（Ｉ）を得る。
【００５５】
本発明のウレアウレタンを得るために、ジイソシアネートＯＣＮ−Ｒ４−ＮＣＯおよびジアミンＨ２Ｎ−Ｒ３−ＮＨ２を使用して、両端にＮＣＯ末端を有するプレポリマーを調製し、このプレポリマーを構造Ｒ１ＯＨおよび／またはＲ２ＯＨを有する１価アルコールと反応させることも可能である。
【００５６】
但し、上述の全ての場合において、式Ｒ１ＯＨの少なくとも１種の１価アルコールを使用することは必須である。
【００５７】
反応は、好ましくは、上述の極性非プロトン性溶媒中で行われる。ウレアウレタン自体は、必要に応じて、例えば溶媒を留去することによって得ることができる。
【００５８】
本発明のウレアウレタンおよび本発明のウレアウレタン組成物の使用分野
本発明のウレアウレタンおよびそれを含むウレアウレタン組成物は、無極性バインダー系、例えば、長油性アルキド、中油性アルキド、ＮＡＤ（非水性分散液）系、ＴＰＡ（熱可塑性アクリレート）系において特に良好なレオロジー効果を示す。本発明の組成物のレオロジー効果は、例えば、耐タレ性、すなわち対応する塗料配合物のタレ限界から決定することができる。
【００５９】
驚くべきことに、本発明のウレアウレタンまたはそれを含む本発明のウレアウレタン組成物は、有機バインダーが低量である配合物にも、または有機バインダーを含まない配合物にさえも、例えば、掘削流体と称されるものにも使用することができる。
【００６０】
したがって、本発明のウレアウレタンおよびそれを含むウレアウレタン組成物は、好ましくはレオロジーコントロール剤、より好ましくはチキソトロープ剤であり、それぞれ同様に本発明の主題の一部を構成する。
【００６１】
本発明のウレアウレタンおよびそれを含むウレアウレタン組成物のさらなる使用分野は、沈降防止剤、すなわち液体系中の固体粒子の沈殿を遅延させるか防止さえする添加剤としての使用であり、本明細書におけるこれらの粒子の性質は無機または有機のいずれであってもよい。対応する有用な系の例としては、ペイント、接着剤、潤滑剤およびポリマー配合物に加えて、ガスおよび石油生産に使用される掘削流体（多くの場合、連続相が炭化水素であり、分散相が水性であるＷ／Ｏ型エマルジョンの形態にある）および非水性スラリー（例えば、グアーまたはキサンタンの炭化水素中スラリー）が挙げられる。
【００６２】
本発明のウレアウレタン組成物は、特に無極性系において顕著な混和性をさらに示す。これは、この種の配合物、例えば塗料組成物、特に無極性溶媒をベースとする配合物における微小片、曇りおよび／または白濁の生成が、先行技術から知られている代替物と比較して低減され、理想的には完全に解消されていることを意味する。
【００６３】
それと同時に、本発明の組成物の溶液は貯蔵安定性に極めて優れる。これは、本発明のウレアウレタンが好適な溶媒（組み合わせて用いることもできる）中において長期間にわたり結晶化しないことを意味する。
【００６４】
本明細書における好ましい溶媒は、置換または無置換、好ましくは無置換のＮ−アルキルピロリドン、ジアルキルスルホキシド、置換または無置換アミド、特にカルボキサミドである。Ｎ−アルキルピロリドンの例は、Ｎ−メチルピロリドン、Ｎ−エチルピロリドン、Ｎ−オクチルピロリドンおよびＮ−ヒドロキシエチルピロリドンである。ジアルキルスルホキシドの一例はジメチルスルホキシドである。アミドの例は、Ｎ，Ｎ−ジメチルホルムアミド、Ｎ，Ｎ−ジメチルアセトアミド、Ｎ，Ｎ−ジアルキルアミドアルキルエステル、Ｎ，Ｎ−ジアルキルアミドアルキルエーテル、ヘキサメチルホスホルアミドおよびアシルモルホリンである。溶媒として好適な好ましいイオン液体は、置換イミダゾリウム塩、例えば、酢酸１−エチル−３−メチルイミダゾリウム、酢酸１−エチル−３−メチルイミダゾリウム、エチル硫酸１−エチル−３−メチルイミダゾリウム、エチル硫酸１−ブチル−３−メチルイミダゾリウム、チオシアン酸１−エチル−３−メチルイミダゾリウムおよびチオシアン酸１−ブチル−３−メチルイミダゾリウムである。
【００６５】
溶媒の中でも、ジメチルスルホキシドが好ましく、特に窒素に結合したアルキル基が直鎖または分岐、好ましくは直鎖であり、好ましくは１〜２０個、より好ましくは３〜１６個、最も好ましくは４〜１２個の炭素原子を含むＮ−アルキルピロリドンに加えて、Ｎ，Ｎ−ジメチルアミドアルキルエステル、Ｎ，Ｎ−ジメチルアミドアルキルエーテル、ホルミルモルホリンおよびアセチルモルホリンが好ましい。
【００６６】
様々な本発明のウレアウレタン、本発明のウレアウレタン組成物、本発明のレオロジーコントロール剤、本発明のチキソトロピー剤または本発明の沈降防止剤を組み合わせて、すなわち、この種の物質、組成物または薬剤を混合物として、好ましくはレオロジーコントロールのために、特にチキソトロピーを付与するためにまたは沈降防止剤として使用することも可能である。
【００６７】
したがって、本発明は、本発明のウレアウレタンまたは本発明のウレアウレタン組成物の、沈降防止剤としてまたはレオロジーコントロール剤として、好ましくはチキソトロピー剤としての使用をさらに提供し、これらは各場合において液状配合物であり、好ましくは室温（２５℃）で液体である。
【００６８】
これらの液状配合物は、好ましくは、塗料組成物、例えばペイントおよびワニス、またはポリマー配合物、顔料ペースト、シーラント配合物、化粧料、セラミックス配合物、ガスおよび石油生産用掘削流体、非水性スラリー、洗剤組成物、接着剤配合物、ポッティングコンパウンド、建築材料配合物、潤滑剤、穴埋め補修（ｓｐａｃｋｌｉｎｇ）コンパウンド、印刷用インクまたは他のインク、例えばインクジェット用インクである。
【００６９】
好ましい液状配合物は、無水であるかまたはごく少量の水を含むものである。本明細書における少量の水とは、水含有量が５重量％以下、好ましくは２重量％以下、より好ましくは１重量％以下であることを意味すると理解される。
【００７０】
さらなる特定の実施形態において、本発明の液状配合物は、油中水型エマルジョンと呼ばれるものの連続相を形成する。その場合の上述の水の量は、エマルジョンを配合する前の液状配合物（すなわち、後の「油相」）に存在する水のみに関連する。エマルジョンが生成する際に水相から連続相へと溶け込む水の割合は極めて小さいため、本明細書では考慮しない。
【００７１】
油中水型エマルジョンは、その総重量を基準として、高い可能性で例えば２０重量％または３０重量％の水を含むことができる。典型的な油中水型エマルジョンは、掘削泥水、好ましくは石油掘削泥水と称されるものであり、これも同様に本発明の主題の一部を構成する。
【００７２】
ペイントおよびワニス、印刷インクおよび他のインク、特にインクジェット用インクは、溶剤系または無溶剤系のいずれのペイントおよびワニス、印刷用インクおよび他のインク（インクジェット用インク等）であってもよい。ペイントおよびワニスは、自動車用塗料系、建築用塗料、保護塗料（特に船および橋梁の塗装）、缶およびコイル状鋼板（ｃｏｉｌ）用塗料、木材および家具用塗料、工業用塗料、プラスチック用塗料系（ｐｏｌｙｍｅｒ  ｐａｉｎｔ  ｓｙｓｔｅｍ）、金属線被覆（ｗｉｒｅ  ｃｏａｔｉｎｇ）、食品および飲料ならびに種子用コーティングに加えて、カラーフィルタ（例えば、液晶ディスプレイ用）に使用されるカラーレジストと称されるものを含む、非常に幅広い異なる使用分野で使用可能である。ペイントおよびワニスの使用分野としては、一般に固形分の比率が非常に高く液体成分の比率が低いペースト状物質、例えば、顔料ペーストと称されるもの、またはそれ以外に微粉化された金属粒子または金属粉末をベースとするペースト（例えば、銀、銅、亜鉛、アルミニウム、青銅、黄銅をベースとするもの）も挙げられる。本発明のウレアウレタンまたはウレアウレタン組成物を含むこの種のペーストも同様に本発明の主題の一部を構成する。
【００７３】
ポリマー配合物は、化学的架橋プロセス（「硬化」）により好ましくは熱硬化性物質に変換されるポリマー材料を製造するための、好ましくは液状配合物、より好ましくは室温、すなわち２５℃で液状であるものである。したがって、好ましいポリマー調製物は、不飽和ポリエステル樹脂、ビニルエステル樹脂、アクリレート樹脂、エポキシ樹脂、ポリウレタン樹脂、ホルムアルデヒド樹脂（メラミン−ホルムアルデヒド、尿素−ホルムアルデヒド等）である。これらは幅広い異なる条件下、例えば室温で（常温硬化系）または高温で（高温硬化系）、場合により加圧も行いながら（「密閉金型」用途、シート成形コンパウンドまたはバルク成形コンパウンド）硬化させることができる。好ましいポリマー配合物には、ＰＶＣプラスチゾルも含まれる。
【００７４】
化粧料は、パーソナルケア領域、またはそれ以外にヘルスケア領域に使用される多様な液状組成物、例えば、ローション剤、クリーム剤、ペースト剤（例えば、練り歯磨き）、フォーム剤（例えば、シェービングフォーム）、ジェル剤（例えば、シェービングジェル、シャワージェル、ゲル形態で配合された医薬品）、毛髪用シャンプー、液体石鹸、マニキュア液、口紅または染毛剤とすることができる。
【００７５】
掘削流体は掘削作業において坑井内にポンプ注入される液体である。これらは、一般に、無機固体粒子の懸濁液であり、多くの場合、専用のミキサーを用いて製造される。これらは好ましくは油系掘削流体と呼ばれるものであり、連続液相が有機液体媒体（一般に炭化水素）から構成され、その中に硫酸バリウム等の無機成分が懸濁している。これらはまた、多くの場合、逆相型エマルジョン、すなわち水滴が有機媒体中に乳化した形態にある。ガスおよび石油生産では非水性スラリーも好ましく使用され、これは、好ましくは、有機化合物、好ましくは多糖類（例えば、キサンタンガムまたはグアーガム）の炭化水素中懸濁液である。これらは、多くの場合、水性媒体を後段で濃厚化すること（例えば、水圧破砕法と称されるもの）を目的として使用されるポンプ注入可能な媒体である。
【００７６】
潤滑剤は、潤滑目的で使用される、すなわち、摩擦および摩耗の低減、力の伝達、冷却、制振、シール作用および腐食防止の役割を果たす組成物であり、本明細書では液体潤滑剤および潤滑グリースが好ましい。
【００７７】
接着剤は、加工条件下で液状であり、面の結合（ａｒｅａｌ  ｂｏｎｄｉｎｇ）および内部強度により被着体同士を接合することができる任意の加工材料とすることができる。これらの接着剤は、好ましくは、溶剤系であっても無溶剤系であってもよい。
【００７８】
最後に、本発明は、本発明のウレアウレタンまたは本発明のウレアウレタン組成物を含む上述の液状配合物に関する。
【００７９】
本発明の液状配合物、特に塗料組成物、ポリマー配合物、顔料ペースト、シーリング用配合物、化粧料、セラミックス配合物、非水系スラリーならびにガスおよび石油生産用掘削流体、接着剤配合物、ポッティングコンパウンド、建築材料配合物、潤滑剤、穴埋め補修コンパウンド、印刷用インクまたは他のインクにおける本発明のウレアウレタンの比率は、液状配合物の総重量を基準として、好ましくは０．１重量％〜５重量％、より好ましくは０．１５重量％〜３重量％、最も好ましくは０．２重量％〜２．０重量％である。
【００８０】
好ましくは、本発明の液状配合物は、脂肪族炭化水素、脂環式炭化水素、芳香族炭化水素および芳香脂肪族炭化水素の群から選択される１種以上の炭化水素をさらに含む。より好ましくは、この炭化水素は、液状配合物の総重量を基準として少なくとも１０重量％〜９９重量％の範囲で液状配合物中に存在する。液状配合物の炭化水素含有量の好ましい下限値は、例えば、１５重量％または２０重量％である。一方、好ましい上限値は、９９重量％未満、例えば８０重量％、７０重量％とすることもでき、２５重量％とすることさえできる。
【００８１】
以下の実施例により本発明をさらに詳細に説明する。
【実施例】
【００８２】
以下に記載する百分率は、特に断りのない限り重量百分率である。
【００８３】
（Ｉ）レオロジーコントロール剤の合成
比較例
比較例１（独国特許出願公開第１９９１９４８２Ａ１号明細書の実施例１２に類似）：
最初に欧州特許出願公開第１１８８７７９号明細書に従い、トリレン２，４−ジイソシアネート（Ｄｅｓｍｏｄｕｒ  Ｔ１００、Ｂａｙｅｒ）およびラウリルアルコールからモノ付加体を調製する。反応器内で、ＬｉＣｌ（１．６５ｇ、０．０４ｍｏｌ）をＮ−エチルピロリドン（ＢＡＳＦ）（７５．０ｇ）に撹拌しながら溶解する。その後、メタ−キシリレンジアミン（３．５５ｇ、０．０２６ｍｏｌ）を加え、透明な混合物を６０℃に加熱する。次いで、Ｄｅｓｍｏｄｕｒ  Ｔ１００およびラウリルアルコールのモノ付加体（１９．８ｇ、０．０５２ｍｏｌ）を、撹拌しながら温度が８０℃を超えないように１時間以内に滴下する。反応を完結させるために反応混合物を８０℃で３時間撹拌する。ウレアウレタン含有量が２５％である無色透明な流体生成物を得る。
【００８４】
比較例２：
最初に欧州特許出願公開第１１８８７７９号明細書に従い、トリレン２，４−ジイソシアネート（Ｄｅｓｍｏｄｕｒ  Ｔ１００、Ｂａｙｅｒ）およびラウリルアルコールからモノ付加体を調製する。反応器内で、ＬｉＣｌ（１．６５ｇ、０．０４ｍｏｌ）を５−（ジメチルアミノ）−２−メチル−５−オキソペンタン酸メチル（７５．０ｇ）に撹拌しながら溶解する。その後、メタ−キシリレンジアミン（３．５５ｇ、０．０２６ｍｏｌ）を加え、透明な混合物を６０℃に加熱する。次いで、Ｄｅｓｍｏｄｕｒ  Ｔ１００およびラウリルアルコールのモノ付加体（１９．８ｇ、０．０５２ｍｏｌ）を、撹拌しながら温度が８０℃を超えないように１時間以内に滴下する。反応を完結させるために反応混合物を８０℃で３時間撹拌する。ウレアウレタン含有量が２５％である無色透明な流体生成物を得る。
【００８５】
比較例３：
比較例３として、欧州特許出願公開第２２９２６７５Ａ１号明細書の実施例５を調製した。
【００８６】
実施例
最初に、以下にさらに記載するウレアウレタンの合成の出発原料として、欧州特許出願公開第１１８８７７９号明細書に従い、次に示すモノ付加体を調製する。
モノ付加体１を、トリレン２，４−ジイソシアネートおよびトリレン２，６−ジイソシアネート（Ｄｅｓｍｏｄｕｒ  Ｔ６５、Ｂａｙｅｒ）の混合物と、（Ｚ）−オクタデク−９−エノール（オレイルアルコール、Ｍｅｒｃｋ）とから調製する。
モノ付加体２を、トリレン２，４−ジイソシアネートおよびトリレン２，６−ジイソシアネート（Ｄｅｓｍｏｄｕｒ  Ｔ６５、Ｂａｙｅｒ）の混合物と、Ｅｘｘａｌ（商標）１３トリデシルアルコール（Ｃ１３を多く含む、Ｃ１１〜１４アルカノール、Ｅｘｘｏｎ  Ｍｏｂｉｌ  Ｃｏｒｐｏｒａｔｉｏｎ）とから調製する。
モノ付加体３を、トリレン２，４−ジイソシアネート（Ｄｅｓｍｏｄｕｒ  Ｔ１００、Ｂａｙｅｒ）と、１−ドデカノール（Ａｌｄｒｉｃｈ）とから調製する。
【００８７】
実施例１：
撹拌機、滴下漏斗および窒素導入管を備えた反応器内で、ＬｉＣｌ（３．０ｇ、０．０７ｍｏｌ）をＮ−メチルピロリドン（ＢＡＳＦ）（１５０．０ｇ）に撹拌しながら溶解する。その後、メタ−キシリレンジアミン（６．５ｇ、０．０４７ｍｏｌ）を加え、混合物を６０℃に加熱する。次いで、モノ付加体１（２４．３ｇ、０．０５２ｍｏｌ）およびモノ付加体２（１６．２ｇ、０．０４２ｍｏｌ）の混合物を、撹拌しながら温度が８０℃を超えないような速度で１時間以内に加える。添加終了後、反応を完結させるために反応混合物を８０℃で３時間撹拌する。無色透明な流体生成物を得る。生成物はウレアウレタンを２５％含有する。
【００８８】
実施例２：
撹拌機、滴下漏斗および窒素導入管を備えた反応器内で、ＬｉＣｌ（３．３ｇ、０．０７８ｍｏｌ）をＮ−オクチルピロリドン（ＢＡＳＦ）（９０．０ｇ）に撹拌しながら溶解する。その後、メタ−キシリレンジアミン（７．２ｇ、０．０５２ｍｏｌ）を加え、混合物を６０℃に加熱する。次いで、モノ付加体１（４９．５ｇ、０．１０４ｍｏｌ）を、撹拌しながら温度が８０℃を超えないように１時間以内に滴下する。反応を完結させるために反応混合物を８０℃で３時間撹拌する。無色透明な流体生成物を得る。生成物はウレアウレタンを４０％含む。
【００８９】
実施例３：
撹拌機、滴下漏斗および窒素導入管を備えた反応器内で、ＬｉＣｌ（２．８ｇ、０．０６６ｍｏｌ）をＮ−オクチルピロリドン（ＢＡＳＦ）（１５０．０ｇ）に撹拌しながら溶解する。その後、メタ−キシリレンジアミン（６．０ｇ、０．０４４ｍｏｌ）を加え、混合物を６０℃に加熱する。次いで、モノ付加体１（４１．２ｇ、０．０８８ｍｏｌ）を、撹拌しながら温度が８０℃を超えないように１時間以内に滴下する。反応を完結させるために反応混合物を８０℃で３時間撹拌する。無色透明な流体生成物を得る。生成物はウレアウレタンを２５％含む。
【００９０】
実施例４：
撹拌機、滴下漏斗および窒素導入管を備えた反応器内で、ＬｉＣｌ（２．８ｇ、０．０６６ｍｏｌ）をＮ−メチルピロリドン（ＢＡＳＦ）（１５０．０ｇ）に撹拌しながら溶解する。その後、メタ−キシリレンジアミン（６．０ｇ、０．０４４ｍｏｌ）を加え、混合物を６０℃に加熱する。次いで、モノ付加体１（４１．２ｇ、０．０８８ｍｏｌ）を、撹拌しながら温度が８０℃を超えないように１時間以内に滴下する。反応を完結させるために反応混合物を８０℃で３時間撹拌する。無色透明な流体生成物を得る。生成物はウレアウレタンを２５％含む。
【００９１】
実施例５：
撹拌機、滴下漏斗および窒素導入管を備えた反応器内で、ＬｉＣｌ（４．５ｇ、０．１０５ｍｏｌ）をＮ−オクチルピロリドン（ＢＡＳＦ）（２２５．０ｇ）に撹拌しながら溶解する。その後、メタ−キシリレンジアミン（９．７ｇ、０．０７ｍｏｌ）を加え、混合物を６０℃に加熱する。次いで、モノ付加体１（３６．５ｇ、０．０７７ｍｏｌ）およびモノ付加体２（２４．４ｇ、０．０６３ｍｏｌ）の混合物を、撹拌しながら温度が８０℃を超えないように１時間以内に滴下する。反応を完結させるために反応混合物を８０℃で３時間撹拌する。無色透明な流体生成物を得る。生成物はウレアウレタンを２５％含む。
【００９２】
実施例６：
撹拌機、滴下漏斗および窒素導入管を備えた反応器内で、ＬｉＣｌ（５．４ｇ、０．１２７ｍｏｌ）をジメチルスルホキシド（ＤＭＳＯ、Ｍｅｒｃｋ）（２１０．０ｇ）に撹拌しながら溶解する。その後、メタ−キシリレンジアミン（１１．７ｇ、０．０８５ｍｏｌ）を加え、混合物を６０℃に加熱する。次いで、モノ付加体１（４２．０ｇ、０．０８９ｍｏｌ）およびモノ付加体２（３１．０ｇ、０．０８１ｍｏｌ）の混合物を、撹拌しながら温度が８０℃を超えないように１時間以内に滴下する。反応を完結させるために反応混合物を８０℃で３時間撹拌する。無色透明な流体生成物を得る。生成物はウレアウレタンを３０％含む。
【００９３】
実施例７：
撹拌機、滴下漏斗および窒素導入管を備えた反応器内で、ＬｉＣｌ（５．３ｇ、０．１２６ｍｏｌ）をジメチルスルホキシド（ＤＭＳＯ、Ｍｅｒｃｋ）（２１０．０ｇ）に撹拌しながら溶解する。その後、メタ−キシリレンジアミン（１１．６ｇ、０．０８４ｍｏｌ）を加え、混合物を６０℃に加熱する。次いで、モノ付加体１（４５．６ｇ、０．０９７ｍｏｌ）およびモノ付加体２（２７．５ｇ、０．０７１ｍｏｌ）の混合物を、撹拌しながら温度が８０℃を超えないように１時間以内に滴下する。反応を完結させるために反応混合物を８０℃で３時間撹拌する。無色透明な流体生成物を得る。生成物はウレアウレタンを３０％含む。
【００９４】
実施例８：
撹拌機、滴下漏斗および窒素導入管を備えた反応器内で、ＬｉＣｌ（６．３ｇ、０．１４９ｍｏｌ）をジメチルスルホキシド（ＤＭＳＯ、Ｍｅｒｃｋ）（１９５．０ｇ）に撹拌しながら溶解する。その後、メタ−キシリレンジアミン（１３．７ｇ、０．０９９ｍｏｌ）を加え、混合物を６０℃に加熱する。次いで、モノ付加体１（４６．８ｇ、０．０９９ｍｏｌ）およびモノ付加体２（３８．２ｇ、０．０９９ｍｏｌ）の混合物を、撹拌しながら温度が８０℃を超えないように１時間以内に滴下する。反応を完結させるために反応混合物を８０℃で３時間撹拌する。無色透明な流体生成物を得る。生成物はウレアウレタンを３５％含む。
【００９５】
実施例９：
撹拌機、滴下漏斗および窒素導入管を備えた反応器内で、ＬｉＣｌ（６．３ｇ、０．１４９ｍｏｌ）をジメチルスルホキシド（ＤＭＳＯ、Ｍｅｒｃｋ）（１９５．０ｇ）に撹拌しながら溶解する。その後、メタ−キシリレンジアミン（１３．５ｇ、０．０９８ｍｏｌ）を加え、混合物を６０℃に加熱する。次いで、モノ付加体１（５１．１ｇ、０．１０８ｍｏｌ）およびモノ付加体２（３４．１ｇ、０．０８９ｍｏｌ）の混合物を、撹拌しながら温度が８０℃を超えないように１時間以内に滴下する。反応を完結させるために反応混合物を８０℃で３時間撹拌する。無色透明な流体生成物を得る。生成物はウレアウレタンを３５％含む。
【００９６】
実施例１０：
撹拌機、滴下漏斗および窒素導入管を備えた反応器内で、ＬｉＣｌ（６．２ｇ、０．１４６ｍｏｌ）をジメチルスルホキシド（ＤＭＳＯ、Ｍｅｒｃｋ）（１９５．０ｇ）に撹拌しながら溶解する。その後、メタ−キシリレンジアミン（１３．４ｇ、０．０９８ｍｏｌ）を加え、混合物を６０℃に加熱する。次いで、モノ付加体１（５５．３ｇ、０．１１７ｍｏｌ）およびモノ付加体２（３０．１ｇ、０．０７８ｍｏｌ）の混合物を、撹拌しながら温度が８０℃を超えないように１時間以内に滴下する。反応を完結させるために反応混合物を８０℃で３時間撹拌する。無色透明な流体生成物を得る。生成物はウレアウレタンを３５％含む。
【００９７】
実施例１１：
撹拌機、滴下漏斗および窒素導入管を備えた反応器内で、ＬｉＣｌ（６．３ｇ、０．１４９ｍｏｌ）をジメチルスルホキシド（ＤＭＳＯ、Ｍｅｒｃｋ）（２４５．０ｇ）に撹拌しながら溶解する。その後、メタ−キシリレンジアミン（１３．７ｇ、０．０９９ｍｏｌ）を加え、混合物を６０℃に加熱する。次いで、モノ付加体１（４６．８ｇ、０．０９９ｍｏｌ）およびモノ付加体２（３８．２ｇ、０．０９９ｍｏｌ）の混合物を、撹拌しながら温度が８０℃を超えないように１時間以内に滴下する。反応を完結させるために反応混合物を８０℃で３時間撹拌する。無色透明な流体生成物を得る。生成物はウレアウレタンを３０％含む。
【００９８】
実施例１２：
撹拌機、滴下漏斗および窒素導入管を備えた反応器内で、ＬｉＣｌ（６．３ｇ、０．１４９ｍｏｌ）をジメチルスルホキシド（ＤＭＳＯ、Ｍｅｒｃｋ）（２８０．０ｇ）に撹拌しながら溶解する。その後、メタ−キシリレンジアミン（１３．７ｇ、０．０９９ｍｏｌ）を加え、混合物を６０℃に加熱する。次いで、モノ付加体１（４６．８ｇ、０．０９９ｍｏｌ）およびモノ付加体２（３８．２ｇ、０．０９９ｍｏｌ）を、撹拌しながら温度が８０℃を超えないように１時間以内に滴下する。反応を完結させるために反応混合物を８０℃で３時間撹拌する。無色透明な流体生成物を得る。生成物はウレアウレタンを２７．５％含む。
【００９９】
実施例１３：
撹拌機、滴下漏斗および窒素導入管を備えた反応器内で、ＬｉＣｌ（６．３ｇ、０．１４９ｍｏｌ）をジメチルスルホキシド（ＤＭＳＯ、Ｍｅｒｃｋ）（２８０．０ｇ）に撹拌しながら溶解する。その後、メタ−キシリレンジアミン（１３．５ｇ、０．０９８ｍｏｌ）を加え、混合物を６０℃に加熱する。次いで、モノ付加体１（５１．１ｇ、０．１０８ｍｏｌ）およびモノ付加体２（３４．１ｇ、０．０８９ｍｏｌ）の混合物を、撹拌しながら温度が８０℃を超えないように１時間以内に滴下する。反応を完結させるために反応混合物を８０℃で３時間撹拌する。無色透明な流体生成物を得る。生成物はウレアウレタンを２７．５％含む。
【０１００】
実施例１４：
撹拌機、滴下漏斗および窒素導入管を備えた反応器内で、ＬｉＣｌ（６．２ｇ、０．１４６ｍｏｌ）をジメチルスルホキシド（ＤＭＳＯ、Ｍｅｒｃｋ）（２８０．０ｇ）に撹拌しながら溶解する。その後、メタ−キシリレンジアミン（１３．４ｇ、０．０９８ｍｏｌ）を加え、混合物を６０℃に加熱する。次いで、モノ付加体１（５５．３ｇ、０．１１７ｍｏｌ）およびモノ付加体２（３０．１ｇ、０．０７８ｍｏｌ）の混合物を、撹拌しながら温度が８０℃を超えないように１時間以内に滴下する。反応を完結させるために反応混合物を８０℃で３時間撹拌する。無色透明な流体生成物を得る。生成物はウレアウレタンを２７．５％含む。
【０１０１】
実施例１５：
撹拌機、滴下漏斗および窒素導入管を備えた反応器内で、ＬｉＣｌ（４．２ｇ、０．０９９ｍｏｌ）をＮ−オクチルピロリドン（ＢＡＳＦ）（１３０．０ｇ）に６０℃で撹拌しながら溶解する。その後、メタ−キシリレンジアミン（９．１ｇ、０．０６６ｍｏｌ）を加えると、溶液は数秒後に白濁化する。次いで、モノ付加体１（３２．１ｇ、０．０６６ｍｏｌ）およびモノ付加体３（２５．５ｇ、０．０６６ｍｏｌ）を、撹拌しながら温度が８０℃を超えないような速度で３０分以内に滴下する。その間に反応混合物は完全に透明になる。添加終了後、反応を完結させるために反応混合物を８０℃で３時間撹拌する。黄色透明な流体生成物を得る。生成物はウレアウレタンを３５％含む。
【０１０２】
実施例１６：
撹拌機、滴下漏斗および窒素導入管を備えた反応器内で、ＬｉＣｌ（４．０ｇ、０．０９５ｍｏｌ）をＮ−オクチルピロリドン（ＢＡＳＦ）（１３０．０ｇ）に６０℃で撹拌しながら溶解する。その後、メタ−キシリレンジアミン（８．７ｇ、０．０６４ｍｏｌ）を加えると、溶液は数秒後に白濁化する。次いで、モノ付加体１（４５．０ｇ、０．０９５ｍｏｌ）およびモノ付加体３（１２．２ｇ、０．０３２ｍｏｌ）の混合物を、撹拌しながら温度が８０℃を超えないような速度で３０分以内に滴下する。その間に反応混合物は完全に透明になる。添加終了後、反応を完結させるために反応混合物を８０℃で３時間撹拌する。黄色透明な流体生成物を得る。生成物はウレアウレタンを３５％含む。
【０１０３】
実施例１７（低重合体／重合体；Ｍｎ＝３１３５、Ｍｗ＝３７０８）
撹拌機、滴下漏斗および窒素導入管を備えた反応器内で、ＬｉＣｌ（６．０ｇ、０．１４２ｍｏｌ）をＮ−オクチルピロリドン（ＢＡＳＦ）（１３０．０ｇ）に６０℃で撹拌しながら溶解する。その後、メタ−キシリレンジアミン（９．７ｇ、０．０７１ｍｏｌ）を加えると、溶液は数秒後に白濁化する。次いで、モノ付加体１（５１．４ｇ、０．１０９ｍｏｌ）およびトリレンジイソシアネート（２．８ｇ、０．０１６ｍｏｌ）（Ｄｅｓｍｏｄｕｒ  Ｔ８０；Ｂａｙｅｒからのトリレン２，４−ジイソシアネートおよびトリレン２，６−ジイソシアネートの混合物）の混合物を、撹拌しながら温度が８０℃を超えないような速度で３０分以内に滴下する。その間に反応混合物は完全に透明になる。添加終了後、反応を完結させるために反応混合物を８０℃で３時間撹拌する。黄色透明な流体生成物を得る。生成物はウレアウレタンを３５％含む。
【０１０４】
実施例１８（低重合体／重合体；Ｍｎ＝３３１７、Ｍｗ＝３９６７）
撹拌機、滴下漏斗および窒素導入管を備えた反応器内で、ＬｉＣｌ（６．２ｇ、０．１４７ｍｏｌ）をＮ−オクチルピロリドン（Ａｌｄｒｉｃｈ）（１３０．０ｇ）に撹拌しながら溶解する。その後、メタ−キシリレンジアミン（１０．０ｇ、０．０７３ｍｏｌ）を加え、混合物を６０℃に加熱する。次いで、モノ付加体１（５０．１ｇ、０．１０５ｍｏｌ）およびトリレンジイソシアネート（Ｂａｙｅｒからのトリレン２，４／２，６−ジイソシアネートの混合比４：１の異性体混合物；Ｄｅｓｍｏｄｕｒ  Ｔ８０）（３．６ｇ、０．０２１ｍｏｌ）を、撹拌しながら温度が８０℃を超えないように３５分以内に滴下する。反応を完結させるために反応混合物を８０℃で３時間および９０℃でさらに３０分間撹拌する。黄色透明な流体生成物を得る。生成物はウレアウレタンを３５％含む。
【０１０５】
実施例１９（低重合体／重合体；Ｍｎ＝３３７７、Ｍｗ＝４１０２）
撹拌機、滴下漏斗および窒素導入管を備えた反応器内で、ＬｉＣｌ（６．５ｇ、０．１５３ｍｏｌ）をＮ−オクチルピロリドン（Ａｌｄｒｉｃｈ）（１３０．０ｇ）に撹拌しながら溶解する。その後、メタ−キシリレンジアミン（１０．４ｇ、０．０７７ｍｏｌ）を加え、混合物を６０℃に加熱する。次いで、モノ付加体１（４８．７ｇ、０．１０２ｍｏｌ）およびトリレンジイソシアネート（Ｂａｙｅｒからのトリレン２，４／２，６−ジイソシアネートの混合比４：１の異性体混合物；Ｄｅｓｍｏｄｕｒ  Ｔ８０）（４．４ｇ、０．０２６ｍｏｌ）を、撹拌しながら温度が８０℃を超えないように３５分以内に滴下する。反応を完結させるために反応混合物を８０℃で３時間および９０℃でさらに３０分間撹拌する。黄色透明な流体生成物を得る。生成物はウレアウレタンを３５％含む。
【０１０６】
実施例２０（低重合体／重合体；Ｍｎ＝５０２１、Ｍｗ＝７８６５）
撹拌機、滴下漏斗および窒素導入管を備えた反応器内で、ＬｉＣｌ（４．８ｇ、０．１１４ｍｏｌ）をＮ−オクチルピロリドン（Ａｌｄｒｉｃｈ）（１３０．０ｇ）に６０℃で撹拌しながら溶解する。その後、メタ−キシリレンジアミン（１５．５ｇ、０．１１４ｍｏｌ）を加えると、溶液は数秒後に白濁化する。次いで、モノ付加体１（３６．４ｇ、０．０７６ｍｏｌ）およびトリレンジイソシアネート（１３．３ｇ、０．０７６ｍｏｌ）（Ｂａｙｅｒからのトリレン２，４／２，６−ジイソシアネートの混合比４：１の異性体混合物；Ｄｅｓｍｏｄｕｒ  Ｔ８０）を、撹拌しながら温度が８０℃を超えないような速度で５０分以内に滴下する。その間に反応混合物はほぼ透明になる。添加終了後、反応を完結させるために反応混合物を８０℃で３時間撹拌する。その間に溶液は完全に透明になり、黄色透明な粘稠生成物を得る。生成物はウレアウレタンを３５％含む。
【０１０７】
実施例２１（低重合体／重合体；Ｍｎ＝３９３５、Ｍｗ＝５５１２）
撹拌機、滴下漏斗および窒素導入管を備えた反応器内で、ＬｉＣｌ（４．０ｇ、０．０９４ｍｏｌ）をＮ−オクチルピロリドン（Ａｌｄｒｉｃｈ）（１３０．０ｇ）に６０℃で撹拌しながら溶解する。その後、メタ−キシリレンジアミン（１２．８ｇ、０．０９４ｍｏｌ）を加えると、溶液は数秒後に白濁化する。次いで、モノ付加体１（４５．０ｇ、０．０９４ｍｏｌ）およびトリレンジイソシアネート（８．２ｇ、０．０４７ｍｏｌ）（Ｂａｙｅｒからのトリレン２，４／２，６−ジイソシアネートの混合比４：１の異性体混合物；Ｄｅｓｍｏｄｕｒ  Ｔ８０）を、撹拌しながら温度が８０℃を超えないような速度で５０分以内に滴下する。その間に反応混合物は完全に透明になる。添加終了後、反応を完結させるために反応混合物を８０℃で３時間撹拌する。黄色透明な粘稠生成物を得る。生成物はウレアウレタンを３５％含む。
【０１０８】
（ＩＩ）レオロジーコントロール剤として好適なウレアウレタンの性能試験
【０１０９】
【表１】
0006580166.tif 000005
【０１１０】
【表２】
0006580166.tif 000006
【０１１１】
評点尺度の説明
【０１１２】
【表３】
0006580166.tif 000007
【０１１３】
試験方法１：溶媒混合物
１００ｍＬ容のガラス瓶に、それぞれキシレン／ｎ−ブタノール（９０：１０（ｗ／ｗ））およびＤｏｗａｎｏｌ  ＰＭＡ／Ｓｈｅｌｌｓｏｌ  Ａ／イソブタノール（５０：２５：２５（ｗ／ｗ／ｗ））の溶剤混合物（５０ｇ）を装入し、次いでそれぞれの添加剤をＤｉｓｐｅｒｍａｔ  ＣＶ（歯付ディスク、ｄ＝２．５ｃｍ、１０００ｒｐｍ）を用いて撹拌しながら混合する。全ての場合において、ウレアウレタンの添加量として２％（溶剤混合物の総質量を基準とする）に相当する量を選択した。添加終了後、撹拌をさらに１分間継続する。
【０１１４】
次いで試料を室温で１日間静置し、次いで、レオロジー効果の指標としてのゲル強度および添加剤の系内への混和性の指標としての白濁化を目視で評価する。
【０１１５】
【表４】
0006580166.tif 000008
【０１１６】
この表から、比較例１のゲル強度が著しく劣っており、本発明の実施例１および２よりも混和性が低いことが分かる。
【０１１７】
試験方法２：Ａｃｒｙｄｉｃ  Ａ−１８８／Ａ−１３００白色ペイント
１００ｍＬ容のガラス瓶に、後に詳述する組成を有するＡｃｒｙｄｉｃ  Ａ−１８８／Ａ−１３００白色ペイント（５０ｇ）を装入し、次いでそれぞれの添加剤をＤｉｓｐｅｒｍａｔ  ＣＶ（歯付ディスク、ｄ＝２．５ｃｍ、１０００ｒｐｍ）で撹拌しながら混合する。添加終了後、撹拌をさらに１分間継続する。全ての場合において、ウレアウレタンの添加量として０．２５重量％（配合物の総質量を基準とする）に相当する量を選択した。
【０１１８】
次いで試料を室温で１日間静置した後、レオロジー効果の指標としての耐タレ性を塗布条件下で試験した。
【０１１９】
この目的のために、試料をスパチュラで均質に混合した後、コントラストチャートに５０〜５００μｍのステップギャップバーアプリケーター（ｓｔｅｐ  ｇａｐ  ｂａｒ  ａｐｐｌｉｃａｔｏｒ）および卓上型自動アプリケーター（ＢＹＫ−Ｇａｒｄｎｅｒから）を用いて５ｃｍ／秒の速度で塗布する。塗布後、コントラストチャートを乾燥させるためにそのまま垂直に吊り下げる。乾燥後、塗料がダレない、すなわち明らかな流れまたは膨れの発生が見られない最大膜厚（μｍ）（湿潤）を求める。同量のウレアウレタンを使用した場合の耐ダレ性の値が高いほど、レオロジー効果が高い。
【０１２０】
【表５】
0006580166.tif 000009
【０１２１】
【表６】
0006580166.tif 000010
【０１２２】
この表から、比較例２は耐タレ性という観点でのレオロジー効果が本発明の実施例３および４よりも劣っていることは明らかである。
【０１２３】
試験方法３：Ｓｅｔａｌ  Ａ  Ｆ  ２６  Ｘ白色ペイント
１００ｍＬ容のガラス瓶に、後に詳述する組成を有するＳｅｔａｌ  Ａ  Ｆ  ２６  Ｘ白色ペイント（５０ｇ）を装入し、次いでそれぞれの添加剤をＤｉｓｐｅｒｍａｔ  ＣＶ（歯付きディスク、ｄ＝２．５ｃｍ、１０００ｒｐｍ）で撹拌しながら混合する。全ての場合において、ウレアウレタン添加量として０．５重量％（ペイント配合物の総質量を基準とする）に相当する量を選択した。添加終了後、撹拌をさらに１分間継続する。
【０１２４】
次いで試料を室温で１日間静置した後、これを塗布することにより、レオロジー効果の指標としての耐タレ性を評価する。この目的のために、試料をスパチュラで均質に混合した後、コントラストチャートに５０〜５００μｍのステップギャップバーアプリケーターおよび卓上型自動アプリケーター（ＢＹＫ−Ｇａｒｄｎｅｒから）を用いて５ｃｍ／秒の速度で塗布する。塗布後、コントラストチャートを乾燥させるためにそのまま垂直に吊り下げる。乾燥後、塗料がダレない、すなわち明らかな流れまたは膨れの発生が見られない最大膜厚（μｍ）（湿潤）を求める。同量のウレアウレタンを使用した場合の耐ダレ性の値が高いほど、レオロジー効果が高い。
【０１２５】
【表７】
0006580166.tif 000011
【０１２６】
【表８】
0006580166.tif 000012
【０１２７】
この表から、比較例２が本発明の生成物よりも耐ダレ性が劣ることは明らかである。
【０１２８】
試験方法４：Ｗｏｒｌｅｅｋｙｄ  Ｂ６３０１バインダー
１００ｍＬ容のガラス瓶にＷｏｒｌｅｅｋｙｄ  Ｂ６３０１バインダー（５０ｇ）を装入し、次いでそれぞれの添加剤をＤｉｓｐｅｒｍａｔ  ＣＶ（歯付きディスク、ｄ＝２．５ｃｍ、１０００ｒｐｍ）で撹拌しながら添加する。全ての場合において、ウレアウレタンの添加量として１．０重量％（ペイント配合物の総質量を基準とする）に相当する量を選択する。添加終了後、撹拌をさらに１分間継続する。
【０１２９】
次いで試料を室温で１日間静置した後、これを塗布することにより、レオロジー効果の指標としての耐ダレ性を評価する。この目的のために、試料をスパチュラで均質に混合した後、コントラストチャートに５０〜５００μｍのステップギャップバーアプリケーターおよび卓上型自動アプリケーター（ＢＹＫ−Ｇａｒｄｎｅｒから）を用いて５ｃｍ／秒の速度で塗布する。塗布後、コントラストチャートを乾燥させるためにそのまま垂直に吊り下げる。乾燥後、塗料がダレない、すなわち明らかな流れまたは膨れの発生が見られない最大膜厚（μｍ）（湿潤）を求める。同量のウレアウレタンを使用した場合の耐ダレ性の値が高いほど、レオロジー効果が高い。
【０１３０】
【表９】
0006580166.tif 000013
【０１３１】
この表から、比較例１および２の耐ダレ性が本発明の実施例よりも劣ることは明らかである。
【０１３２】
試験方法５：油系掘削泥水
まず掘削泥水（４００ｇ）を、詳述する配合に従い、Ｈａｍｉｌｔｏｎ  Ｂｅａｃｈミキサー（ＧＭ２０型ＨＭＤ２００−ＣＥモデル、製造業者：Ｈａｍｉｌｔｏｎ  Ｂｅａｃｈ；設定：レベル１）を用いて製造する。
【０１３３】
泥水試料を１００ｇずつに分け、それぞれの添加剤をウルトラタラックス撹拌機（製造業者：ＩＫＡ−Ｗｅｒｋｅ  ＧｍｂＨ、Ｔ４５）を用いて６０００ｒｐｍで５分間かけて混合する（ブランク試料も同様に剪断する）。全ての場合において、ウレアウレタンの添加量として０．５重量％（掘削泥水の総質量を基準とする）に相当する量を選択した。
【０１３４】
分離特性を求めるために、各場合において掘削泥水（６０ｇ）を５０ｍＬ容のスナップ蓋付きボトル（ｓｎａｐ−ｌｉｄ  ｂｏｔｔｌｅ）に分注し、室温で４週間保存する。その後、レオロジー効果の指標としての分離（シネレシスの発生）を、スナップ蓋付きボトに充填された全体の高さを基準とする％として評価する。分離相の高さが低いほど添加剤のレオロジー効果が高く、したがって成分分離に抵抗するためにより適切に使用することができる。
【０１３５】
選択された実施例に関し、掘削泥水の残り（４０ｇ）を５０ｍＬ容のガラス瓶に分注する。室温で１６時間静置した後、Ｐｈｙｓｉｃａ  ＭＣＲ−３０１レオメータ（製造業者：Ａｎｔｏｎ  Ｐａａｒ  ＧｍｂＨ）を使用し、ＤＰＰ３０プレート−プレート構成を用いて測定ギャップを０．５ｍｍとし、剪断速度制御下で（剪断速度を１０、１５０、３００、５００および１０００  １／ｓとする）粘度の温度依存性を３種の温度（４℃、２５℃、６６℃）で測定する。
【０１３６】
【表１０】
0006580166.tif 000014
【０１３７】
【表１１】
0006580166.tif 000015
【０１３８】
この表から、実施例２および１５〜２１による本発明の生成物は、比較例１および３またはブランク試料と比較して、分離に抵抗して系を安定化させる作用が高いことは明らかである。
【０１３９】
【表１２】
0006580166.tif 000016
【０１４０】
この表から、比較例１は実施例２による本発明の生成物と比較して粘度上昇が非常に小さいことは明らかである。